(57)【要約】【課題】シリカガラスコーティング皮膜、より一般的には各種のコーティング皮膜に簡単にしかも均一に抗菌機能を付加することができ、しかも適度な柔軟性も有していて塗布時の効率が高く、十分な量のコーティング液を貯蔵することができるコーティング液貯蔵体の製造方法を提供する。【解決手段】コーティング液貯蔵体の製造方法は、マイクロファイバーを少なくとも主成分として含む基材に、エタノールなどの溶剤にナノ銀粒子を分散させたナノ銀粒子分散液を含浸させる工程と、ナノ銀粒子分散液を含浸させた基材を乾燥させて溶剤を除去することによりナノ銀粒子担持基材１２を形成する工程と、ナノ銀粒子担持基材１２にコーティング液を含浸させた状態でナノ銀粒子担持基材１２をアルミニウムパック１３に密封する工程と、を有する。【選択図】図３
2020199438.tif 000002
【特許請求の範囲】
【請求項１】
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去することによりナノ銀粒子担持基材を形成する工程と、
上記ナノ銀粒子担持基材にコーティング液を含浸させた状態で上記ナノ銀粒子担持基材を容器に密封する工程と、
を有するコーティング液貯蔵体の製造方法。
【請求項２】
上記基材はシート状である請求項１記載のコーティング液貯蔵体の製造方法。
【請求項３】
上記基材は５０重量％以上７５重量％以下のポリエステルと２５重量％以上５０重量％以下のポリアミドとからなるマイクロファイバー（ポリエステルとポリアミドとの総和は１００重量％）を少なくとも主成分として含む請求項１または２記載のコーティング液貯蔵体の製造方法。
【請求項４】
上記溶剤は界面活性剤を含有する請求項１〜３のいずれか一項記載のコーティング液貯蔵体の製造方法。
【請求項５】
上記溶剤はアルコール系の溶剤、水または揮発性溶剤である請求項１〜４のいずれか一項記載のコーティング液貯蔵体の製造方法。
【請求項６】
上記ナノ銀粒子担持基材を上記容器に入れ、上記容器に上記コーティング液を注入した後に上記容器を密封する請求項１〜５のいずれか一項記載のコーティング液貯蔵体の製造方法。
【請求項７】
上記容器はアルミニウムパックである請求項１〜６のいずれか一項記載のコーティング液貯蔵体の製造方法。
【請求項８】
上記コーティング液は、シリカ系コーティング液、フッ素系コーティング液、親水性コーティング液または撥水性コーティング液である請求項１〜７のいずれか一項記載のコーティング液貯蔵体の製造方法。
【請求項９】
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去する工程と、を有するナノ銀粒子担持基材の製造方法。
【請求項１０】
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去する工程と、を実行することにより製造されるナノ銀粒子担持基材。
【発明の詳細な説明】
【技術分野】
【０００１】
この発明は、コーティング液貯蔵体の製造方法、ナノ銀粒子担持基材の製造方法およびナノ銀粒子担持基材に関し、例えば、スマートフォンのディスプレイの表面に保護および抗菌用のコーティングを行うのに用いて好適なコーティング液貯蔵体の製造方法およびこのコーティング液貯蔵体の製造に用いて好適なナノ銀粒子担持基材の製造方法およびナノ銀粒子担持基材に関する。
【背景技術】
【０００２】
従来、スマートフォンなどの携帯電話機においては、ディスプレイの表面に保護用のコーティングを行った上で使用されることが多い（例えば、特許文献１参照。）。
【０００３】
しかしながら、何らかの原因によりディスプレイの表面の保護用コーティング皮膜に傷が付いたり剥がれたりした時には、ユーザーが保護用コーティング皮膜の修復を行うことは困難であり、そのまま使用するか、携帯電話機を買い換えるしかなかった。
【０００４】
本発明者は、このような課題を解決するために、マイクロファイバーを主成分として含むクロスに、ジブチルエーテルとケイ素化合物とを含むコーティング液を含浸させたコーティング液貯蔵クロスを提案し、携帯電話機あるいはスマートフォンのディスプレイ、パーソナルコンピュータのディスプレイ、眼鏡のレンズなどの表面改質用として既に商品化に成功している（例えば、特許文献２参照。）。このコーティング液貯蔵クロスによれば、ユーザーなどが、携帯電話機のディスプレイなどの、保護用コーティングを行う各種の物品の表面に容易にシリカガラスコーティングを行うことができ、しかも適度な柔軟性も有していて塗布時の効率が高く、さらに十分な量のコーティング液を貯蔵することができる。
【先行技術文献】
【特許文献】
【０００５】
【特許文献１】特開２０１５−１９６７４８号公報
【特許文献２】特許第６２３６５９２号明細書
【非特許文献】
【０００６】
【非特許文献１】［令和１年５月２４日検索］、インターネット〈ＵＲＬ：http://www.japan-ion.com/silver/agwater.html〉
【発明の概要】
【発明が解決しようとする課題】
【０００７】
上記のコーティング液貯蔵クロスに対しては、市場では、シリカガラスコーティングを簡便にかつ効率的に行うことができるとして高い評価を受けているが、多くのユーザーから、コーティング皮膜に抗菌機能を付加することの要望が多く集まっている。
【０００８】
しかしながら、本発明者の知見によれば、上記のコーティング皮膜に抗菌機能を簡単にしかも均一に付加する方法はこれまで提案されていなかった。
【０００９】
そこで、この発明が解決しようとする課題は、シリカガラスコーティング皮膜、より一般的には各種のコーティング皮膜に簡単にしかも均一に抗菌機能を付加することができ、しかも適度な柔軟性も有していて塗布時の効率が高く、十分な量のコーティング液を貯蔵することができるコーティング液貯蔵体の製造方法ならびにこのコーティング液貯蔵体の製造方法に用いて好適なナノ銀粒子担持基材の製造方法およびナノ銀粒子担持基材を提供することである。
【課題を解決するための手段】
【００１０】
本発明者は、上記の課題を解決すべく種々の試みを行った。最初に、抗菌剤として一般的に知られている二酸化チタン粉末をコーティング液に含有させることを考え、このコーティング液を用いてコーティングを行った。しかし、二酸化チタン粉末は白色であり、コーティング液に含有させると白濁してしまい透明性が損なわれることが判明した。これは、透明性を重視する製品（スマートフォンや眼鏡など）には致命傷となる。また、二酸化チタンは光触媒であり、光がないところでは抗菌性を発揮できないことがネックとなった。
【００１１】
そこで、新たな抗菌剤として銀粒子を使用することを考えた。例えば、シリカ系コーティング皮膜は一般的に厚さ２００ｎｍ以下の薄膜であるため、粒径が大きい銀粒子では本来の表面改質効果を損なってしまうことが懸念された。このような理由により、銀粒子の中でもナノ銀粒子を使用することにした。
【００１２】
ところが、市販のナノ銀粒子の粉末をシリカ系コーティング液に含有させることを試みたところ、ナノ銀粒子が液中に均一に分散しないだけでなく、含有させた後にナノ銀粒子が沈澱してしまうことが判明した。そこで、本発明者は、ナノ銀粒子の欠点である凝集性を解消し、溶剤内でナノ銀粒子が均一に分散する性能を持つ製品を探索したところ、ナノシルバー分散液（型番ＴＸ−ＥＢ１４Ｈ）と呼ばれるナノ銀粒子分散液を探し出した（非特許文献１参照。）。このナノシルバー分散液は、エタノール溶剤に粒径７〜１０ｎｍのナノ銀粒子を重量比で１％（１００００ｐｐｍ）配合したものであり、安定剤としてポリマー系界面活性剤：ポリビニルピロリドン（両親媒性ポリマー）を加えたものである。ナノ銀粒子の含有量は５ｐｐｍで抗菌作用を持つとされている。そして、このナノシルバー分散液を特許文献２に記載のコーティング液貯蔵クロスに用いているジブチルエーテルとケイ素化合物とを含むコーティング液に含有させてクロスに含浸させることを試みた。しかし、このコーティング液で溶剤として使用されているジブチルエーテルとナノシルバー分散液で溶剤として使用されているエタノールとは溶解性が悪く、単純に含有させることはできなかった。そこで、窮余の策として、クロスにナノシルバー分散液を一旦染み込ませてから溶剤を蒸発させ、その後、シリカ系コーティング液をクロスに含浸させることを思い至った。この方法により、ナノ銀粒子が均一に分散して担持されたクロスにシリカ系コーティング液を含浸させることができ、このクロスを用いてコーティング液を塗布することにより、コーティング皮膜に抗菌機能を均一に付加することに成功した。
【００１３】
この発明は、本発明者が独自に得た上記の知見に基づいて鋭意検討を行った結果、案出されたものである。
【００１４】
すなわち、上記課題を解決するために、この発明は、
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去することによりナノ銀粒子担持基材を形成する工程と、
上記ナノ銀粒子担持基材にコーティング液を含浸させた状態で上記ナノ銀粒子担持基材を容器に密封する工程と、
を有するコーティング液貯蔵体の製造方法である。
【００１５】
マイクロファイバーは、好適には、ポリエステルとポリアミドとからなり、あるいは、１００重量％のポリエステルからなる。ポリアミドには、大別して脂肪族ポリアミドと全芳香族ポリアミド（アラミド）とがあるが、柔軟性を重視する場合は好適には脂肪族ポリアミドが用いられる。脂肪族ポリアミドはナイロンと総称されるものが代表的である。ナイロンは、基本的にはどのようなものであってもよいが、具体的には、例えば、ナイロン６、ナイロン１１、ナイロン１２、ナイロン６６などが挙げられる。コーティング液の溶剤の一例であるジブチルエーテルは常温で揮発性が高いが、マイクロファイバーの組成の選択により、コーティング液貯蔵体の常温保存も可能である。また、コーティング液が含浸された基材をコーティング面に接触させることで基材からコーティング液を染み出させて塗布するような使用方法では、基材の柔軟性が高いことが望まれる。このように、ジブチルエーテルのような常温で揮発性が高い溶剤を用いた場合においてもコーティング液貯蔵体の常温保存を可能とし、高い柔軟性も確保する観点からは、マイクロファイバーは、好適には、５０重量％以上７５重量％以下のポリエステルと２５重量％以上５０重量％以下のポリアミドとからなり、より好適には、６０重量％以上７５重量％以下のポリエステルと２５重量％以上４０重量％以下のポリアミドとからなり、さらに好適には、６８重量％以上７２重量％以下のポリエステルと２８重量％以上３２重量％以下のポリアミドとからなり、例えば７０重量％のポリエステルと３０重量％のポリアミドとからなる。１００重量％のポリエステルからなるマイクロファイバーでも、同様な効果を得ることができる。基材の形状および大きさは、特に限定されず、含浸させるコーティング液の量、基材を容器に密封する場合は使用する容器の形状および大きさなどに応じて適宜選ばれるが、薄型容器を使用する場合には、シート状でその薄型容器中に収まる大きさに選ばれる。
【００１６】
ナノ銀粒子分散液に含まれる溶剤は、特に限定されず、必要に応じて選ばれるが、例えば、エタノールなどのアルコール系の溶剤、水、ジブチルエーテルなどの揮発性溶剤などである。ナノ銀粒子分散液には、必要に応じて界面活性剤、特にポリマー系界面活性剤も含まれる。ナノ銀粒子は一般的には１ｎｍ以上２００ｎｍ以下、好適には１ｎｍ以上１５０ｎｍ以下、より好適には１ｎｍ以上２０ｎｍ以下、例えば７ｎｍ以上１０ｎｍ以下の粒径の銀粒子を意味する。ナノ銀粒子分散液におけるナノ銀粒子の分散量は必要に応じて選ばれるが、例えば、重量比で０．１％以上２％以下、好適には０．５％以上１．５％以下、例えば１％（ナノ銀粒子分散液１リットル当たりナノ銀粒子を１ｇ含有（１００００ｐｐｍ））程度である。
【００１７】
ナノ銀粒子分散液を含浸させた基材を乾燥させて溶剤を除去する方法は、基材およびナノ銀粒子に損傷などを与えない限り特に限定されず必要に応じて選ばれるが、例えば、常温における自然乾燥、あるいは、常温または常温より高い温度での強制乾燥である。ナノ銀粒子分散液を含浸させた基材を乾燥させて溶剤を除去することにより、基材の全体にナノ銀粒子が均一に分散して担持されたナノ銀粒子担持基材が得られる。
【００１８】
ナノ銀粒子担持基材に含浸させるコーティング液は、コーティングの目的やコーティングを行う物体などに応じて選択されるが、溶剤の制約がないので、種々のコーティング液を用いることができる。例えば、シリカコーティング用のコーティング液としては、ジブチルエーテルとケイ素化合物とを含むコーティング液が挙げられる。このジブチルエーテルとケイ素化合物とを含むコーティング液は、好適には、３０重量％以上７０重量％以下のジブチルエーテルと３０重量％以上７０重量％以下のケイ素化合物とを含み、より好適には、４０重量％以上６０重量％以下のジブチルエーテルと４０重量％以上６０重量％以下のケイ素化合物とを含み、例えば、５０重量％以上５３重量％以下のジブチルエーテルと４７重量％以上５０重量％以下のケイ素化合物とを含み、いずれの場合も、ジブチルエーテルとケイ素化合物との総和は１００重量％を超えない。ケイ素化合物は、コーティングに要求される機能に応じて適宜選択されるが、一般的にはポリシリケートが用いられ、好適には、エチルポリシリケートが用いられる。このコーティング液を用いることでシリカガラスのコーティングを行うことができる。このコーティング液は、必要に応じて、ジブチルエーテルおよびケイ素化合物以外の物質を含ませてもよい。コーティング液としては、フッ素系コーティング液、親水性コーティング液、撥水性コーティング液などを用いてもよい。
【００１９】
ナノ銀粒子担持基材を密封する容器は、コーティング液に含まれる溶剤が容器内面と反応せず、コーティング液を安定に保持することができる材質で形成されているものであれば、特に限定されず、コーティング液貯蔵体の用途などに応じて形状、材質、大きさなどが適宜選択される。取り扱い、運搬の容易さ、保管のしやすさなどの観点から、容器は、好適には、薄型容器、例えばアルミニウムパックである。
【００２０】
また、この発明は、
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去する工程と、を有するナノ銀粒子担持基材の製造方法である。
【００２１】
また、この発明は、
マイクロファイバーを少なくとも主成分として含む基材に、溶剤にナノ銀粒子を分散させたナノ銀粒子分散液を含浸させる工程と、
上記ナノ銀粒子分散液を含浸させた上記基材を乾燥させて上記溶剤を除去する工程と、を実行することにより製造されるナノ銀粒子担持基材である。
【００２２】
上記のナノ銀粒子担持基材の製造方法およびナノ銀粒子担持基材の各発明においては、特にその性質に反しない限り、上記のコーティング液貯蔵体の製造方法の発明に関連して説明したことが成立する。
【発明の効果】
【００２３】
この発明によれば、ユーザーなどが、携帯電話機のディスプレイなどの、保護および抗菌用コーティングを行う各種の物品の表面に容易にシリカガラスコーティングなどの各種のコーティングを簡単に行うことができ、それによって物品の表面に形成されたコーティング皮膜に均一に抗菌機能を付加することができ、しかも適度な柔軟性も有していて塗布時の効率が高く、十分な量のコーティング液が貯蔵されたコーティング液貯蔵体を製造することができる。
【図面の簡単な説明】
【００２４】
【図１】この発明の一実施の形態によるアルミニウムパック型コーティング液貯蔵体の製造方法を示す正面図および断面図である。
【図２】この発明の一実施の形態によるアルミニウムパック型コーティング液貯蔵体の製造方法を示す正面図および断面図である。
【図３】この発明の一実施の形態によるアルミニウムパック型コーティング液貯蔵体の製造方法を示す正面図および断面図である。
【発明を実施するための形態】
【００２５】
以下、発明を実施するための形態（以下「実施の形態」とする）について説明する。
【００２６】
〈一実施の形態〉
［コーティング液貯蔵体の製造方法］
図１ＡおよびＢに示すように、まず、必要な大きさのシート状の基材１１を用意する。図１Ａは正面図、図１Ｂは図１ＡのＢ−Ｂ線に沿っての断面図である。ここでは、一例として、基材１２が長方形である場合を考えるが、これに限定されるものではなく、基材１１の平面形状は必要に応じて選ばれる。基材１１は、マイクロファイバーを少なくとも主成分として含み、例えばこのマイクロファイバーのみからなる。マイクロファイバーは、例えば、ポリエステルとポリアミドとからなり、あるいは、１００重量％のポリエステルからなる。マイクロファイバーは、例えば、優れた柔軟性を得るためには、好適には、５０重量％以上７５重量％以下のポリエステルと２５重量％以上５０重量％以下のポリアミドとからなり、より好適には、６０重量％以上７５重量％以下のポリエステルと２５重量％以上４０重量％以下のポリアミド、さらに好適には、６５重量％以上７５重量％以下のポリエステルと２５重量％以上３５重量％以下のポリアミド、最も好適には、６８重量％以上７２重量％以下のポリエステルと２８重量％以上３２重量％以下のポリアミドとからなる（ポリエステルとポリアミドとの総和で１００重量％）。
【００２７】
次に、基材１１の片面にナノ銀粒子分散液を塗布したり、容器に入れられたナノ銀粒子分散液に基材１１を浸漬したり、容器に基材１１を入れ、ナノ銀粒子分散液を注入して基材１２に接触させたりすることにより、基材１１にナノ銀粒子分散液を含浸させる。
【００２８】
次に、ナノ銀粒子分散液を含浸させた基材１１を常温または常温より少し高い温度で乾燥させることにより、ナノ銀粒子分散液に含まれる溶剤を蒸発させて除去する。こうして、図２ＡおよびＢに示すように、ナノ銀粒子担持基材１２を形成する。図２Ａは正面図、図２Ｂは図２ＡのＢ−Ｂ線に沿っての断面図である。
【００２９】
次に、ナノ銀粒子担持基材１２の片面にコーティング液を塗布したり、容器に入れられたコーティング液にナノ銀粒子担持基材１２を浸漬したり、容器にナノ銀粒子担持基材１２を入れ、コーティング液を注入してナノ銀粒子担持基材１２に接触させたりすることにより、ナノ銀粒子担持基材１２にコーティング液を含浸させる。
【００３０】
次に、アルミニウムパックに使用するアルミニウムシート上にナノ銀粒子担持基材１２を載せ、その上からこのアルミニウムシートと同じ形状の別のアルミニウムシートを載せ、これらのアルミニウムシートの外周部を両面シールで密封する。あるいは、別の方法として、三方が密封されたアルミニウムパック用の袋の中にナノ銀粒子担持基材１２を入れ、スポイトなどによりコーティング液をこの袋の中に注入し、この袋の口から内部の空気を押し出した後、その口をシーラーで密封する。コーティング液は袋の中でナノ銀粒子担持基材１２の内部に吸い込まれて含浸される。こうして、図３ＡおよびＢに示すように、ナノ銀粒子担持基材１２を密封するアルミニウムパック１３が形成される。図３Ａは正面図、図３Ｂは図３ＡのＢ−Ｂ線に沿っての断面図である。図３ＡおよびＢ中、アルミニウムパック１３の外周部１３ａが両面シールされている。
【００３１】
以上により、アルミニウムパック型の薄型のコーティング液貯蔵体が製造される。
【００３２】
［実施例１］
基材１１として、７０重量％のポリエステルと３０重量％のナイロンとからなる市販のマイクロファイバークロスを用いた。マイクロファイバークロスの大きさは２０ｍｍ×２０ｍｍ、厚さは０．６ｍｍである。
【００３３】
ナノ銀粒子分散液として非特許文献１に記載の市販のナノシルバー分散液を用いた。
【００３４】
ナノ銀粒子分散液を上記のマイクロファイバークロスに０．１ｍｌ（０．１ｍｇのナノ銀粒子を含有）含浸させた後、自然乾燥させることによりエタノールを除去した。こうして、ナノ銀粒子担持マイクロファイバークロスを作製した。
【００３５】
コーティング液として、ポリアルキルシラザンとペルヒドロポリシラザンとから作製された市販のシリカ系コーティング溶剤（アートブリード株式会社製  型番ｏｌａｍ６０）を用いた。
【００３６】
三方が密封された市販のアルミニウムパック用の袋の中に上記のナノ銀粒子担持マイクロファイバークロスを入れた後、スポイトにより０．７ｍｌのコーティング液をこの袋の中に注入した。
【００３７】
次に、この袋の口から内部の空気を押し出した後、その口をシーラーで密封し、アルミニウムパックとした。
【００３８】
［実施例２］
実施例１と同様にしてナノ銀粒子担持マイクロファイバークロスを作製した。
【００３９】
コーティング液として、市販のフッ素系コーティング溶剤（フロロテクノロジー株式会社製  型番ＦＧ５０８４）を用いた。
【００４０】
三方が密封された市販のアルミニウムパック用の袋の中に上記のナノ銀粒子担持マイクロファイバークロスを入れた後、スポイトにより０．５ｍｌのコーティング液をこの袋の中に注入した。
【００４１】
次に、この袋の口から内部の空気を押し出した後、その口をシーラーで密封し、アルミニウムパックとした。
【００４２】
［実施例３］
実施例１と同様にしてナノ銀粒子担持マイクロファイバークロスを作製した。
【００４３】
コーティング液として、市販の親水性コーティング溶剤（大阪有機化学工業株式会社製  型番ＬＡＭＢＩＣ−７７１Ｗ）を用いた。
【００４４】
三方が密封された市販のアルミニウムパック用の袋の中に上記のナノ銀粒子担持マイクロファイバークロスを入れた後、スポイトにより０．５ｍｌのコーティング液をこの袋の中に注入した。
【００４５】
次に、この袋の口から内部の空気を押し出した後、その口をシーラーで密封し、アルミニウムパックとした。
【００４６】
［コーティング評価結果］
実施例１〜３の、コーティング液を含浸させたナノ銀粒子担持マイクロファイバークロスを使用してガラス板上にコーティングを行った。コーティング液の最大塗布面積を３０ｃｍ四方と想定し、３０ｃｍ四方に塗布した。
【００４７】
自然落下菌を対象とした標準寒天培地シャーレに、コーティング液が塗布されてコーティング皮膜が形成されたガラス板とコーティング液を塗布しないガラス板とを接触させ培養したところ、コーティング液を塗布しないガラス板では菌群の発生が見られたが、コーティング皮膜が形成されたガラス板では菌群の発生が見られなかった。
【００４８】
以上のように、この一実施の形態によれば、マイクロファイバーを主成分とする基材１１にナノ銀粒子分散液を含浸させた後、基材１１を乾燥させてナノ銀粒子分散液の溶剤を除去することによりナノ銀粒子が均一に分散して担持されたナノ銀粒子担持基材１２を形成することができ、このナノ銀粒子担持基材１２に、使用する溶剤に左右されることなくコーティング液を簡単に含浸させることができ、このコーティング液が含浸されたナノ銀粒子担持基材１２をアルミニウムパック１３に密封することにより、アルミニウムパック型コーティング液貯蔵体を製造することができる。そして、このアルミニウムパック型コーティング液貯蔵体の、コーティング液が含浸されたナノ銀粒子担持基材１２を用いて例えばスマートフォンなどの物品の表面のコーティングを行うことにより、ナノ銀粒子を均一に含むコーティング皮膜を形成することができる。これによって、コーティング皮膜に、使用するコーティング液によって得られる保護機能などに加えて、抗菌機能を均一に付加することができる。また、ナノ銀粒子担持基材１２は使用する基材１１により適度な柔軟性を有するため、コーティング液が含浸されたナノ銀粒子担持基材１２をコーティング面に接触させることによりコーティング液を染み出させて塗布する使用方法では、塗布の効率の向上を図ることができる。また、特に、マイクロファイバーとして、５０重量％以上７５重量％以下のポリエステルと２５重量％以上５０重量％以下のポリアミドとからなるもの、あるいは、１００重量％のポリエステルからなるものを用いることにより、常温で長期間保存可能なアルミニウムパック型コーティング液貯蔵体を実現することができる。さらに、このアルミニウムパック型コーティング液貯蔵体によれば、ナノ銀粒子担持基材１２、従って基材１１の単位体積当たり十分な量のコーティング液を貯蔵することができる。
【００４９】
以上、この発明の実施の形態および実施例について具体的に説明したが、この発明は上述の実施の形態および実施例に限定されるものではなく、この発明の技術的思想に基づく各種の変形が可能である。
【００５０】
例えば、上述の実施の形態および実施例において挙げた数値、構成、形状、材料、方法などはあくまでも例に過ぎず、必要に応じてこれらと異なる数値、構成、形状、材料、方法などを用いてもよい。
【符号の説明】
【００５１】
１１…基材、１２…ナノ銀粒子担持基材、１３…アルミニウムパック
【図１】
2020199438.tif 000003
【図２】
2020199438.tif 000004
【図３】
2020199438.tif 000005
【手続補正書】
【提出日】令和1年7月18日(2019.7.18)
【手続補正２】
【補正対象書類名】特許請求の範囲
【補正対象項目名】全文
【補正方法】変更
【補正の内容】
【特許請求の範囲】
【請求項１】
マイクロファイバーを少なくとも主成分として含む基材に、アルコール系の溶剤にナノ銀粒子を分散させたナノ銀粒子分散液を含浸させる工程と、
上記ナノ銀粒子分散液を含浸させた上記基材を乾燥させて上記溶剤を除去することによりナノ銀粒子担持基材を形成する工程と、
上記ナノ銀粒子担持基材にジブチルエーテルとケイ素化合物とを含むコーティング液を含浸させた状態で上記ナノ銀粒子担持基材を容器に密封する工程と、
を有するコーティング液貯蔵体の製造方法。
【請求項２】
上記基材はシート状である請求項１記載のコーティング液貯蔵体の製造方法。
【請求項３】
上記基材は５０重量％以上７５重量％以下のポリエステルと２５重量％以上５０重量％以下のポリアミドとからなるマイクロファイバー（ポリエステルとポリアミドとの総和は１００重量％）を少なくとも主成分として含む請求項１または２記載のコーティング液貯蔵体の製造方法。
【請求項４】
上記溶剤は界面活性剤を含有する請求項１〜３のいずれか一項記載のコーティング液貯蔵体の製造方法。
【請求項５】
上記溶剤はエタノールである請求項１〜４のいずれか一項記載のコーティング液貯蔵体の製造方法。
【請求項６】
上記ナノ銀粒子担持基材を上記容器に入れ、上記容器に上記コーティング液を注入した後に上記容器を密封する請求項１〜５のいずれか一項記載のコーティング液貯蔵体の製造方法。
【請求項７】
上記容器はアルミニウムパックである請求項１〜６のいずれか一項記載のコーティング液貯蔵体の製造方法。
【請求項８】
上記コーティング液は、３０重量％以上７０重量％以下のジブチルエーテルと３０重量％以上７０重量％以下のケイ素化合物とを含む請求項１〜７のいずれか一項記載のコーティング液貯蔵体の製造方法。